(57)【特許請求の範囲】
【請求項１】
ベースフィルムの少なくとも片面に水酸基価が３〜４５ｍｇＫＯＨ／ｇのポリエステル系樹脂が塗布されて易接着層が形成された易接着処理フィルムの該易接着層に塗布する剥離性シリコーン樹脂組成物であって、
両末端にビニル基を有し重量平均分子量が３０〜１００万であり直鎖状又は分岐状のポリオルガノシロキサン（Ａ）と、
両末端にビニル基を有し重量平均分子量が１〜１０万であり直鎖状又は分岐状のポリオルガノシロキサン（Ｂ）と、
ＯＨ基含有量が１重量％未満で一般式ＳｉＯ１/２単位とＳｉＯ４/２単位からなり、ＳｉＯ１/２単位とＳｉＯ４/２単位のモル比が０．５：１．０〜０．８：１．０からなるシリコーンレジン（Ｃ）と、
粘度が１０〜１００ｃＳｔ／２５℃で側鎖にある珪素原子に直接結合した水素原子を有するポリオルガノハイドロジェンシロキサン（Ｄ）と、
付加反応に必要な硬化触媒（Ｅ）と、
反応性官能基含有加水分解性シラン化合物（Ｆ）と、
アルミニウムキレート化合物（Ｇ）と、
から成ることを特徴とする剥離性シリコーン樹脂組成物。
【請求項２】
反応性官能基含有加水分解性シラン化合物（Ｆ）は、３−グリシドキシプロピルトリメトキシシランであることを特徴とする請求項１記載の剥離性シリコーン樹脂組成物。
【請求項３】
アルミニウムキレート化合物（Ｇ）は、アルミニウムトリスエチルアセトアセテートであることを特徴とする請求項１又は請求項２記載の剥離性シリコーン樹脂組成物。
【請求項４】
反応性官能基含有加水分解性シラン化合物（Ｆ）は、ポリオルガノシロキサン（Ａ）とポリオルガノシロキサン（Ｂ）とシリコーンレジン（Ｃ）とポリオルガノハイドロジェンシロキサン（Ｄ）と合計配合部数１００重量部に対して０．８〜３．５重量部から成ることを特徴とする請求項１乃至請求項３のいずれかに記載の剥離性シリコーン樹脂組成物。
【請求項５】
アルミニウムキレート化合物（Ｇ）は、ポリオルガノシロキサン（Ａ）とポリオルガノシロキサン（Ｂ）とシリコーンレジン（Ｃ）とポリオルガノハイドロジェンシロキサン（Ｄ）との合計配合部数１００重量部に対して０．０８〜０．３５重量部から成ることを特徴とする請求項１乃至請求項４のいずれかに記載の剥離性シリコーン樹脂組成物。
【請求項６】
ベースフィルムの少なくとも片面に水酸基価が３〜４５ｍｇＫＯＨ／ｇのポリエステル系樹脂を塗布して易接着層を形成し、該易接着層の上に請求項１乃至請求項５のいずれかに記載の剥離性シリコーン樹脂組成物を塗布してシリコーン層を形成したことを特徴とする剥離フィルム。
【発明の詳細な説明】
【技術分野】
【０００１】
本発明は、易接着処理フィルムに対して良好な接着性を有する剥離性シリコーン樹脂組成物に関し、詳しくは、該組成物を易接着処理フィルムの易接着層に塗布してシリコーン層を形成した剥離フィルムの該シリコーン層側を、ガラスに粘着させ長時間経過後に剥離フィルムごと剥離させた際に、ガラス表面に所謂糊残りが生じない剥離性シリコーン樹脂組成物及びこれを塗布した剥離フィルムに関する。
【背景技術】
【０００２】
従来、貼り直しが簡単にでき、再剥離時には僅かな剥離力で剥離でき、糊残りが発生しない固定シートとして、基材上に少なくとも片面に易接着層、シリコーン層を積層した固定シートにおいて、易接着層が、水酸基価が１０〜４５のポリエステル系樹脂または、水酸基価が１０〜４５のアクリル系樹脂からなり、シリコーン層が両末端にのみビニル基を有する直鎖状ポリオルガノシロキサンからなるシリコーンと、両末端及び側鎖にビニル基を有する直鎖状ポリオルガノシロキサンからなるシリコーンと、末端にのみビニル基を有する分岐状ポリオルガノシロキサンからなるシリコーンと、末端及び側鎖にビニル基を有する分岐状ポリオルガノシロキサンからなるシリコーンとから選ばれる少なくとも１種のシリコーンをオルガノハイドロジェンポリシロキサンで架橋させてなり、シリコーン層にシリコーンオイルを含有することを特徴とする固定シートが提案されている（特許文献１）。
【先行技術文献】
【特許文献】
【０００３】
【特許文献１】特許第４５０５６４９号公報
【０００４】
しかしながら、該固定シートはガラスに粘着させると、シリコーンオイルが該ガラスとの界面に移行しシリコーンの付加反応に寄与しなかったＳｉＨ基とガラス表面のＯＨ基との反応を阻害させることで該固定シートの再剥離時の糊残りを防止しているため、未反応のオルガノハイドロジェンポリシロキサンとシリコーンオイルが固定シートの再剥離時にガラス表面に残存することがあり、ガラス表面を汚染する場合があるという課題がある。
【０００５】
また、該固定シートにおいては、易接着層を形成するポリエステル系樹脂又はアクリル系樹脂は水酸基価が１０〜４５と高めであって、該水酸基価が１０未満のポリエステル系樹脂又はアクリル系樹脂は、これによって形成される易接着層とシリコーン層との接着力が弱くなるため、該易接着層の形成に使用することが難しいという課題があり、仮にこれらのポリエステル系樹脂又はアクリル系樹脂によって基材上に易接着層が形成されている場合は、上記特許文献1に記載のシリコーン層は適用することが出来ないという課題がある。
【発明の概要】
【発明が解決しようとする課題】
【０００６】
本発明が解決しようとする課題は、易接着処理フィルムに形成されている該易接着層の水酸基価が１０未満であっても該易接着層と良好な接着性を有する剥離性シリコーン樹脂組成物を提供すると共に、該易接着層上に本発明である剥離性シリコーン樹脂組成物を塗布して形成したシリコーン層を有する剥離フィルムの該シリコーン層側を、ガラスに粘着させてさらに長時間経過させた後に剥離フィルムごとガラスより剥離させても、ガラス表面に糊残りが生じることがなく、且つガラス表面を汚染することが無い剥離性シリコーン樹脂組成物及びこれを塗布した剥離フィルムを提供することにある。
【課題を解決するための手段】
【０００７】
上記課題を解決するため、請求項１記載の発明は、ベースフィルムの少なくとも片面に水酸基価が３〜４５ｍｇＫＯＨ／ｇのポリエステル系樹脂が塗布されて易接着層が形成された易接着処理フィルムの該易接着層に塗布する剥離性シリコーン樹脂組成物であって、
両末端にビニル基を有し重量平均分子量が３０〜１００万であり直鎖状又は分岐状のポリオルガノシロキサン（Ａ）と、
両末端にビニル基を有し重量平均分子量が１〜１０万であり直鎖状又は分岐状のポリオルガノシロキサン（Ｂ）と、
ＯＨ基含有量が１重量％未満で一般式ＳｉＯ１/２単位とＳｉＯ４/２単位からなり、ＳｉＯ１/２単位とＳｉＯ４/２単位のモル比が０．５：１．０〜０．８：１．０からなるシリコーンレジン（Ｃ）と、
粘度が１０〜１００ｃＳｔ／２５℃で側鎖にある珪素原子に直接結合した水素原子を有するポリオルガノハイドロジェンシロキサン（Ｄ）と、
付加反応に必要な硬化触媒（Ｅ）と、
反応性官能基含有加水分解性シラン化合物（Ｆ）と、
アルミニウムキレート化合物（Ｇ）と、
から成ることを特徴とする剥離性シリコーン樹脂組成物を提供する。
【０００８】
また、請求項２記載の発明は、反応性官能基含有加水分解性シラン化合物（Ｆ）は、３−グリシドキシプロピルトリメトキシシランであることを特徴とする請求項１記載の剥離性シリコーン樹脂組成物を提供する。
【０００９】
また、請求項３記載の発明は、アルミニウムキレート化合物（Ｇ）は、アルミニウムトリスエチルアセトアセテートであることを特徴とする請求項１又は請求項２記載の剥離性シリコーン樹脂組成物を提供する。
【００１０】
また、請求項４記載の発明は、反応性官能基含有加水分解性シラン化合物（Ｆ）は、ポリオルガノシロキサン（Ａ）とポリオルガノシロキサン（Ｂ）とシリコーンレジン（Ｃ）とポリオルガノハイドロジェンシロキサン（Ｄ）と合計配合部数１００重量部に対して０．８〜３．５重量部から成ることを特徴とする請求項１乃至請求項３のいずれかに記載の剥離性シリコーン樹脂組成物を提供する。
【００１１】
また、請求項５記載の発明は、アルミニウムキレート化合物（Ｇ）は、ポリオルガノシロキサン（Ａ）とポリオルガノシロキサン（Ｂ）とシリコーンレジン（Ｃ）とポリオルガノハイドロジェンシロキサン（Ｄ）との合計配合部数１００重量部に対して０．０８〜０．３５重量部から成ることを特徴とする請求項１乃至請求項４のいずれかに記載の剥離性シリコーン樹脂組成物を提供する。
【００１２】
また、請求項６記載の発明は、ベースフィルムの少なくとも片面に水酸基価が３〜４５ｍｇＫＯＨ／ｇのポリエステル系樹脂を塗布して易接着層を形成し、該易接着層の上に請求項１乃至請求項５のいずれかに記載の剥離性シリコーン樹脂組成物を塗布してシリコーン層を形成したことを特徴とする剥離フィルムを提供する。
【発明の効果】
【００１３】
本発明の剥離性シリコーン樹脂組成物は、易接着処理フィルムの少なくとも片面に設けられている易接着層が、水酸基価が１０未満のポリエステル系樹脂で形成されていても、良好な接着性を有するという効果がある。また、本発明の剥離性シリコーン樹脂組成物によって易接着処理フィルムにシリコーン層を形成した剥離フィルムの該シリコーン層側を、ガラスに粘着させさらに長時間経過させた後に剥離フィルムをガラスより剥離させても、ガラス表面に糊残りが生じることが無いという効果がある。さらには、移行しやすいシリコーンオイルを使用していない等のため、ガラス表面を汚染することが無いという効果がある。
【００１４】
また、特に請求項６記載の剥離フィルムは、シリコーン層が上記剥離性シリコーン樹脂組成物で形成されているため、同様に、該シリコーン層側を、ガラスに粘着させさらに長時間経過させた後に剥離フィルムをガラスより剥離させても、ガラス表面に糊残りが生じることが無いという効果があり、さらにはガラス表面を汚染することが無いという効果がある。
【発明を実施するための形態】
【００１５】
以下、本発明に係る剥離性シリコーン樹脂組成物について具体的に説明する。
【００１６】
ポリオルガノシロキサン（Ａ）
本発明に使用されるポリオルガノシロキサン（Ａ）は、両末端にビニル基を有し重量平均分子量が３０〜１００万であり直鎖状又は分岐状のポリオルガノシロキサンであり、以下に示すポリオルガノシロキサン（Ｂ）と併せて使用される。特にはポリオルガノシロキサン（Ａ）は分子量が大きいため易接着処理フィルムに形成されている易接着層に対して粘弾性的な接着性を発現させるために使用される。また、ポリオルガノシロキサン（Ａ）は以下に示すオルガノハイドロジェンシロキサン（Ｄ）と硬化触媒（Ｆ）によって付加反応で硬化し、ビニル基以外の珪素原子に結合する有機基は異種でも同種でも良い。具体的には、メチル基、エチル基、フェニル基などが例示され、具体例としては両末端ビニル基のポリジメチルシロキサンを挙げることが出来る。該ポリオルガノシロキサンの重量平均分子量はＧＰＣによる測定で３０〜１００万が好ましく、３０万未満では組成物の粘度が低くなりすぎ、１００万超では組成物の粘度が高くなり塗工性が不十分と成る。
【００１７】
ポリオルガノシロキサン（Ｂ）
本発明に使用されるポリオルガノシロキサン（Ｂ）は、両末端にビニル基を有し重量平均分子量が１〜１０万であり直鎖状又は分岐状のポリオルガノシロキサンであり、上記ポリオルガノシロキサン（Ａ）と併せて使用される。特にはポリオルガノシロキサン（Ａ）は分子量が小さいため易接着処理フィルムに形成されている易接着層に対して粘着性を発現させるために使用される。また、ポリオルガノシロキサン（Ｂ）は、ポリオルガノシロキサン（Ａ）と同様に、以下に示すオルガノハイドロジェンシロキサン（Ｄ）と硬化触媒（Ｆ）によって付加反応で硬化し、ビニル基以外の珪素原子に結合する有機基は異種でも同種でも良い。具体的には、メチル基、エチル基、フェニル基などが例示され、具体例としては両末端ビニル基のポリジメチルシロキサンを挙げることが出来る。該ポリオルガノシロキサンの重量平均分子量はＧＰＣによる測定で１〜１０万が好ましく、１万未満では架橋密度が高くなりガラス等の基材への密着性が不十分となり、１０万超では組成物の粘度が高くなり塗工性が不十分と成る。
【００１８】
シリコーンレジン（Ｃ）
本発明に使用されるシリコーンレジン（Ｃ）は、ＯＨ基含有量が１重量％未満でＯＨ基含有量が１重量％未満で一般式ＳｉＯ１/２単位とＳｉＯ４/２単位からなり、ＳｉＯ１/２単位とＳｉＯ４/２単位のモル比が０．５：１．０〜０．８：１．０からなるシリコーンレジンであり、本発明である剥離性シリコーン樹脂組成物のガラスに対する初期粘着性を得るためのタッキファイアーとして使用される。ＯＨ基含有量が1重量％超となると組成物の硬化性が低下する。ＳｉＯ１/２単位とＳｉＯ４/２単位のモル比が０．５：１．０以下では粘着力やタックが低下することがあり、０．８：１．０以上では粘着力や基材密着が低下することがある。
【００１９】
ポリオルガノハイドロジェンシロキサン（Ｄ）
本発明に使用されるポリオルガノハイドロジェンシロキサン（Ｄ）は、粘度が１０〜１００ｃＳｔ／２５℃で側鎖にある珪素原子に直接結合した水素原子を有するポリオルガノハイドロジェンシロキサンであり、上記ポリオルガノシロキサン（Ａ）及びポリオルガノシロキサン（Ｂ）と硬化触媒（Ｆ）によって付加反応により架橋して硬化する。水素原子が直接結合している珪素原子は、粘着性を発現させるため側鎖にあることが好ましく、主鎖にある珪素原子に水素原子が結合していると硬化物の硬度が高くなり剥離性が不十分と成る。また粘度は１０〜１００ｃＳｔ／２５℃であることが好ましく、１０ｃＳｔ／２５℃未満では架橋密度が低くなり硬化性が悪くなり、１００ｃＳｔ／２５℃超では架橋密度が高くなり基材への密着性が低下する。
【００２０】
硬化触媒（Ｅ）
本発明に使用される硬化触媒（Ｅ）は、上記ポリオルガノシロキサン（Ａ）及びポリオルガノシロキサン（Ｂ）とポリオルガノハイドロジェンシロキサン（Ｄ）との付加反応を起こさせるために使用され、付加反応であるヒドロシリル化反応の触媒活性を有する公知の金属、金属化合物、金属錯体などを用いることができる。特に白金、白金化合物、それらの錯体を用いることが好ましい。これらの触媒は単独で使用してもよく、２種以上を併用してもよい。また、助触媒を併用してもよい。付加反応触媒（Ｃ）の配合量は組成物全体に対して１ｐｐｍ〜５０ｐｐｍとすることが好ましく、より好ましくは５〜２０ｐｐｍである。１ｐｐｍ未満では硬化性が低下し、５０ｐｐｍ超では硬化物の透明性が低下する要因となる。
【００２１】
反応性官能基含有加水分解性シラン化合物（Ｆ）
本発明に使用する反応性官能基含有加水分解性シラン化合物（Ｆ）は、易接着処理フィルムに形成された易接着層に対する経時的な接着性を良好とするために使用され、例えば３−グリシドキシプロピルトリメトキシシラン、３−グリシドキシプロピルトリエトキシシラン、３−グリシドキシプロピルメチルジエトキシシラン、３−グリシドキシプロピルメチルジメトキシシラン、２−（３，４−エポキシシクロヘキシル）エチルトリメトキシシラン、２−（３，４−エポキシシクロヘキシル）エチルトリエトキシシラン等を使用することが出来る。該反応性官能基含有加水分解性シラン化合物（Ｆ）の配合量は、ポリオルガノシロキサン（Ａ）とポリオルガノシロキサン（Ｂ）とシリコーンレジン（Ｃ）とポリオルガノハイドロジェンシロキサン（Ｄ）との合計配合部数１００重量部に対して０．８〜３．５重量部が好ましく、０．８重量部未満では易接着層に対する経時的な接着性が不十分になり、３．５重量部超ではガラスに対して経時的に粘着性が増加し剥離性が不良と成る。
【００２２】
アルミニウムキレート化合物（Ｇ）
本発明に使用するアルミニウムキレート化合物（Ｇ）は、上記反応性官能基含有加水分解性シラン化合物の加水分解性基の縮合触媒として作用し、ガラスに対する経時的な粘着性が上昇して剥離性が低下することを防止するために使用される。具体的には、エチルアセトアセテートアルミニウムジイソプロピレート、エチルアセトアセテートアルミニウムジブチレート、ジエチルアセトアセテートアルミニウムブチレート、アルミウムトリスエチルアセトアセテート、アルキルアセトアセテートアルミニウムジイソプロピレート等が例示され、単独でも２種以上の混合物として使用しても良い。該アルミニウムキレート化合物（Ｇ）の配合量は、ポリオルガノシロキサン（Ａ）とポリオルガノシロキサン（Ｂ）とシリコーンレジン（Ｃ）とポリオルガノハイドロジェンシロキサン（Ｄ）との合計配合部数１００重量部に対して０．０８〜０．３５重量部が好ましく、０．０８重量部未満ではガラスに対する経時的な粘着性が増加して剥離性が不十分となり、０.３５重量部超ではガラスに対して経時的に粘着性が低下する。
【００２３】
本組成物には、その他任意の成分として、３−メチル−１−ブチン−３−オール、３,５−ジメチル−１−ヘキシン−３−オール、エチニルシクロヘキサノール等のアルキンアルコール；３−メチル−３−ペンテン−１−イン、３,５−ジメチル−３−ヘキセン−１−イン等のエンイン化合物；１,３,５,７−テトラメチル−１,３,５,７−テトラビニルシクロテトラシロキサン、１,３,５,７−テトラメチル−１,３,５,７−テトラヘキセニルシクロテトラシロキサン、１，３ジビニルテトラメチルジシロキサン、ベンゾトリアゾール等の反応抑制剤を含有してもよい。この反応抑制剤は付加反応による硬化性を抑制しない程度の含有量としてポリオルガノシロキサン（Ａ）とポリオルガノシロキサン（Ｂ）とシリコーンレジン（Ｃ）とポリオルガノハイドロジェンシロキサン（Ｄ）との合計配合物数１００重量部に対して０.０００１〜１重量部の範囲内であることが好ましい。
【００２４】
また本組成物には発明の目的を損なわない程度に、その他任意成分として粘度調整、硬さ調整のために炭酸カルシウム、硅砂、タルク、カーボンブラック、酸化チタン、酸化亜鉛、カオリン、二酸化ケイ素、メラミン等の無機充填材を含有してもよく、有機充填材、硬化樹脂の補強のためにガラス繊維等の補強材、軽量化及び粘度調整などのためにシラスバルーン、ガラスバルーン等の中空体を添加できる。その他、酸化防止剤、有機顔料、蛍光顔料、腐食防止剤、酸化防止剤などを適宜使用することができる。
【００２５】
本発明の請求項６に記載の剥離フィルムは、ポリエステルフィルム等のベースフィルムの少なくとも片面に水酸基価が３〜４５ｍｇＫＯＨ／ｇのポリエステル系樹脂を塗布して易接着層を形成して易接着処理フィルムとした後、該易接着層の上に、上記請求項１乃至請求項５のいずれかに記載の剥離性シリコーン樹脂組成物を塗布してシリコーン層を形成した剥離フィルムである。易接着層の厚みはは０.０５〜５.０μｍの範囲が好ましく、０.０５μｍ未満であると、易接着効果が十分に得られず、５.０μｍ超えると易接着層自身のベースフィルムに対する接着性が低下する。易接着層塗工液、シリコーン層塗工液の塗工方法としては、３本オフセットグラビアコーターや５本ロールコーターに代表される多段ロールコーター、ダイレクトグラビアコーター、バーコーター、エアナイフコーター等が適宜使用される。易接着層のポリエステル系樹脂の水酸基価が３ｍｇＫＯＨ／ｇ未満では、本組成物との接着性が不十分となり、４５ｍｇＫＯＨ／ｇ超では本組成物の硬化が不良となる。水酸基価は易接着層の極性の指標となり、水酸基が高いほど極性は高くなり、本組成物と易接着層との接着性は高くなる。
【００２６】
シリコーン層を形成後は、該シリコーン層の表面の汚れや異物付着を防止すると共に、剥離フィルムのハンドリング性を向上させるためにさらに樹脂フィルムやコート紙等のセパレータをシリコーン層面に貼り合わせるとよい。
【実施例】
【００２７】
次に、本発明である剥離性シリコーン樹脂組成物について、実施例及び比較例により詳細に説明する。
【００２８】
実施例１乃至実施例５及び比較例１乃至比較例５
ポリオルガノシロキサン（Ａ）として、重量平均分子量が３０〜１００万の両末端にビニル基を有する直鎖状のポリジメチルシロキサンを、ポリオルガノシロキサン（Ｂ）として重量平均分子量が１〜１０万である直鎖状のポリジメチルシロキサンを、シリコーンレジン（Ｃ）として、ＯＨ基含有量が１重量％未満でＯＨ基含有量が１重量％未満で一般式ＳｉＯ１/２単位とＳｉＯ４/２単位からなり、ＳｉＯ１/２単位とＳｉＯ４/２単位のモル比が０．７：１．０からなるＭＱレジンを、ポリオルガノハイドロジェンシロキサン（Ｄ）として粘度が１０〜１００ｃＳｔ／２５℃で側鎖にある珪素原子に直接結合した水素原子を有するポリオルガノハイドロジェンシロキサンを、硬化触媒（Ｅ）として白金―ビニルダイマー錯体（Ｐｔ：０．２％ｗｔ）を、反応性官能基含有加水分解性シラン化合物（Ｆ）として３−グリシドキシプロピルトリメトキシシランを、アルミニウムキレート化合物（Ｇ）としてアルミニウムトリスエチルアセトアセテートを、溶剤としてトルエンを、反応抑制剤としてエチニルシクロヘキサノールをそれぞれ使用し、表１に示す配合にて十分に混合して均一な溶液を得て、実施例１乃至実施例５及び比較例１乃至比較例５の剥離性シリコーン樹脂組成物の塗工液とした。次に該塗工液を、水酸基価５ｍｇＫＯＨ／ｇのポリエステル樹脂が片面に塗布され硬化した易接着層を有する厚さ７５μｍのポリエステル製の易接着処理フィルムの該易接着層上に、乾燥後の厚みが２０μｍと成るように塗布し１３０℃にて９０秒間硬化させることによりシリコーン層を形成し、実施例１乃至実施例５及び比較例１乃至比較例５の剥離性シリコーン樹脂組成物が塗布された剥離フィルムを得た。
【００２９】
【表１】
0006402009.tif 000002
【００３０】
評価項目及び評価方法
【００３１】
初期粘着性
実施例１乃至実施例４及び比較例１乃至比較例５の各剥離フィルムを２．５ｃｍ×１５ｃｍの短冊状に成形し、該剥離フィルムのシリコーン層を５ｃｍ×２０ｃｍ(厚み０．２５ｃｍ)のソーダガラス表面に密着させ、ＪＩＳＺ０２３７に規定する２ｋｇのハンドローラーにて剥離フィルム上を１往復し、該シリコーン層を圧着させる。圧着後、２３℃下において、ＪＩＳＺ０２３７に準拠して１８０度剥離強度（ｍＮ／２５ｍｍ）を測定する。剥離強度が２０ｍＮ／２５ｍｍ以上５０ｍＮ/２５ｍｍ以下を○と評価し、これ以外を×と評価した。
【００３２】
加熱後粘着性
実施例１乃至実施例４及び比較例１乃至比較例５の各剥離フィルムを２．５ｃｍ×１５ｃｍの短冊状に成形し、該剥離フィルムのシリコーン層を５ｃｍ×２０ｃｍ(厚み０．２５ｃｍ)のソーダガラス表面に密着させ、ＪＩＳＺ０２３７に規定する２ｋｇのハンドローラーにて剥離フィルム上を１往復し、該シリコーン層を圧着させる。その後６０℃,９０％ＲＨ条件下１４日間養生し、２３℃下において、ＪＩＳＺ０２３７に準拠して１８０度剥離強度（ｍＮ／２５ｍｍ）を測定する。剥離強度が２０ｍＮ／２５ｍｍ以上２５０ｍＮ/２５ｍｍ以下を○と評価し、これ以外を×と評価した。
【００３３】
易接着層との初期接着性
実施例１乃至実施例４及び比較例１乃至比較例５の各剥離フィルムを２．５ｃｍ×１５ｃｍの短冊状に成形し、該剥離フィルムのシリコーン層を５ｃｍ×２０ｃｍ(厚み０．２５ｃｍ)のソーダガラス表面に密着させ、ＪＩＳＺ０２３７に規定する２ｋｇのハンドローラーにて剥離フィルム上を１往復し、該シリコーン層を圧着させる。その後、２３℃条件下、該剥離フィルムのシリコーン層を指先でラビングする。この際に易接着層よりシリコーン層が剥離するものを×と評価し、剥離しないものを○と評価した。
【００３４】
易接着層との加熱後接着性
実施例１乃至実施例４及び比較例１乃至比較例５の各剥離フィルムを２．５ｃｍ×１５ｃｍの短冊状に成形し、該剥離フィルムのシリコーン層を５ｃｍ×２０ｃｍ(厚み０．２５ｃｍ)のソーダガラス表面に密着させ、ＪＩＳＺ０２３７に規定する２ｋｇのハンドローラーにて剥離フィルム上を１往復し、該シリコーン層を圧着させる。その後、６０℃９０％ＲＨで２１日間養生した後、２３℃に徐冷すし、該剥離フィルムのシリコーン層を指先でラビングする。この際に易接着層よりシリコーン層が剥離するものを×と評価し、剥離しないものを○と評価した。
【００３５】
評価結果
評価結果を表２に示す。
【００３６】
【表２】
0006402009.tif 000003